Dispositif de fabrication d’une pièce en matériau composite pour un ensemble propulsif d’aéronef, ledit dispositif (1) comportant : - un moule (2) comprenant une cavité (4) configurée pour recevoir une préforme (3) fibreuse apte à être imprégnée par une résine, - un réservoir (16) extérieur au moule (2) et contenant la résine, cette résine comportant un élément durcisseur comportant des particules solides, - au moins un élément de chauffage (2C) du moule (2) à une première température (T1) prédéterminée de sorte à faciliter l’injection de la résine dans la cavité, - un circuit d’injection (11) s’étendant entre le réservoir et la cavité (4) et configuré pour injecter ladite résine dans la cavité (4), caractérisé en ce que ledit circuit d’injection (11) comporte au moins un canal de réchauffage (12) situé à l’intérieur du moule (2) et configuré pour chauffer la résine à une seconde température (T2), qui est supérieure à ladite première température (T1) et qui est prédéterminée de sorte à dissoudre lesdites particules solides. Dispositif (1) de fabrication selon la revendication précédente, caractérisé en ce que ledit au moins un canal de réchauffage (12) est associé à au moins un élément chauffant (13) choisi parmi une résistance électrique, un élément comportant un liquide caloriporteur, un élément de chauffage par induction, et leur combinaison. Dispositif (1) de fabrication selon la revendication précédente, caractérisé en ce que ledit au moins un élément chauffant (13) est agencé contre une paroi (12A) dudit au moins un canal de réchauffage (12). Dispositif (1) de fabrication selon l’une quelconque des revendications précédentes, caractérisé en ce que ledit au moins un canal de réchauffage (12) est plat ou plan de façon à ce que la résine qui y circule se présente sous le forme d’un film. Dispositif (1) de fabrication selon la revendication 4, caractérisé en ce que ledit au moins un canal de réchauffage (12) a une épaisseur (H) comprise entre 0,3 millimètre et 1 millimètre, et de préférence environ 0,5 millimètre. Dispositif (1) de fabrication selon à la revendication 4 ou 5, caractérisé en ce ledit au moins un canal de réchauffage (12) a une longueur (L) comprise entre 10 millimètres et 100 millimètres, préférentiellement entre 30 millimètres et 70 millimètres et de préférence environ 50 millimètres. Dispositif (1) de fabrication selon l’une quelconque des revendications précédentes, caractérisé en ce que ledit au moins un canal de réchauffage (12) est agencé entre une partie supérieure (2A) du moule (2) et une partie inférieure (2B) du moule (2). Procédé de fabrication d’une pièce en matériau composite pour un ensemble propulsif d’aéronef, au moyen d’un dispositif (1) de fabrication selon l’une des revendications précédentes, dans lequel il comprend les étapes successives suivantes : - positionnement (E1) de la préforme (3) dans la cavité (4), - chauffage (E2) du moule par au moins un élément de chauffage (2C) à une première température (T1), - acheminement (E3) de la résine depuis le réservoir (16) jusque dans ledit canal de réchauffage (12), - chauffage (E4) de la résine dans ledit au moins un canal de réchauffage (12), à la seconde température (T2) de sorte à dissoudre les particules solides de la résine, et - injection (E5) de la résine chauffée dans la cavité (4) du moule (2) et imprégnation de la préforme, et - chauffage (E6) du moule à une température de polymérisation de la résine. Procédé de fabrication selon la revendication précédente, caractérisé en ce que ladite seconde température (T2) est comprise entre 160 et 200°Celsius, et de préférence comprise entre 165 et 180°Celsius. Procédé de fabrication selon l’une quelconque des revendications 8 et 9, caractérisé en ce que ladite première température (T1) est comprise entre 80 et180°Celsius, de préférence comprise entre 110 et 170°Celsius, et plus préférentiellement entre 155 et 165°Celsius. Procédé de fabrication selon l’une des revendications précédentes 8 à 10, caractérisé en ce que la résine est la résine CYCOM® PR 520 commercialisée par la société Solvay.